(57)【特許請求の範囲】
【請求項１】
改善された圧縮強度および水耐久性を有する軽量発泡セメント系混合物を提供する方法であり、
水、反応性粉末、骨材、クエン酸のアルカリ金属塩、アルカリ金属ケイ酸塩、発泡剤又は空気連行剤、任意の泡安定剤を混合することを含み、
前記水と前記反応性粉末の重量比は、０．２２〜０．２８７：１．０であり、
前記反応性粉末は、水硬性セメントを含まず、８０〜１００重量％のフライアッシュを含み、
前記反応性粉末１００重量部当たりの乾燥重量ベースで、
前記骨材は、１〜２００重量部であり、
前記発泡剤又は空気連行剤は、２．０〜６．０重量部であり、
前記クエン酸のアルカリ金属塩は１．５〜６重量部、前記アルカリ金属ケイ酸塩は０．５〜１．５重量部であることを特徴とする軽量発泡セメント系結合剤の調製方法。
【請求項２】
前記反応性粉末、前記骨材、前記クエン酸のアルカリ金属塩および前記アルカリ金属ケイ酸塩の添加前に、ポリビニルアルコール泡安定剤溶液を発泡剤および水へ添加して泡をｅｘ  ｓｉｔｕで作製することを特徴とする請求項１に記載の軽量発泡セメント系結合剤の調製方法。
【請求項３】
前記反応性粉末が８８．５〜１００重量％のクラスＣフライアッシュを含むことを特徴とする請求項１に記載の軽量発泡セメント系結合剤の調製方法。
【請求項４】
前記混合物が４８０〜１０４０ｋｇ／ｍ３（３０〜６５ｐｃｆ）の間の密度を有し、安定したミクロンサイズの泡を持ち、６．９〜９．７ＭＰａ（１０００〜１４００ｐｓｉ）の間の１４日後に測定された圧縮強度であることを特徴とする請求項１に記載の軽量発泡セメント系結合剤の調製方法。
【請求項５】
前記クエン酸のアルカリ金属塩が、クエン酸ナトリウム、クエン酸カリウムおよびその混合物からなる群の少なくとも１つであることを特徴とする請求項１に記載の軽量発泡セメント系結合剤の調製方法。
【請求項６】
空気連行剤、二次的な無機凝結促進剤およびその混合物からなる群の少なくとも１つのメンバーを混合物へ混合することをさらに含むことを特徴とする請求項１に記載の方法。
【請求項７】
前記フライアッシュがクラスＣフライアッシュであり、緩結剤が混合物へ添加されず、混合物の凝結が混合物の形成後に４〜６分で達成されることを特徴とする請求項１に記載の軽量発泡セメント系結合剤の調製方法。
【請求項８】
水、反応性粉末、骨材、クエン酸のアルカリ金属、アルカリ金属ケイ酸塩、発泡剤又は空気連行剤、ポリビニルアルコール泡安定剤の混合物を含み、
前記水と前記反応性粉末の重量比が０．２２〜０．２８７：１．０であり、
前記反応性粉末が、８０〜１００重量％のフライアッシュを含み、
前記反応性粉末１００重量部当たりの乾燥重量ベースで、
前記骨材が１〜２００重量部、前記クエン酸のアルカリ金属塩が１．５〜６重量部、前記アルカリ金属ケイ酸塩が０．５〜１．５重量部、前記発泡剤又は空気連行剤が２．０〜６．０重量部であり、
溶液中の水に対するポリビニルアルコールの濃度が２〜５％であり、
前記フライアッシュが、クラスＣフライアッシュ、タイプＩＩＩポルトランドセメントを有するクラスＦフライアッシュ、ならびにクラスＣフライアッシュおよび任意のタイプＩＩＩポルトランドセメントを有するクラスＦフライアッシュの混合物を含み、
結合剤の密度が４８０〜１０４０ｋｇ／ｍ３（３０〜６５ｐｃｆ）であり、安定したミクロンサイズ泡を持ち、前記結合剤が６．９〜９．７ＭＰａ（１０００〜１４００ｐｓｉ）の間の１４日後に測定された圧縮強度を有することを特徴とするセメントボードのための軽量発泡セメント系結合剤を調製するための組成物。
【請求項９】
前記反応性粉末が、８８．５〜１００重量％のクラスＣフライアッシュ、任意でシリカフュームを含むが、水硬性セメントまたは緩結剤を含まないことを特徴とする請求項８に記載のセメントボードのための軽量発泡セメント系結合剤を調製するための組成物。
【請求項１０】
前記クエン酸のアルカリ金属塩が、クエン酸ナトリウム、クエン酸カリウムおよびその混合物からなる群から選択される少なくとも１つであり、前記アルカリ金属ケイ酸塩が、ケイ酸ナトリウム、ケイ酸カリウムおよびその混合物からなる群から選択される少なくとも１つであり、前記骨材がセメント系結合剤混合物組成物内に分布する硫酸カルシウム半水化物を含むことを特徴とする請求項８に記載のセメントボードのための軽量発泡セメント系結合剤を調製するための組成物。
【発明の詳細な説明】
【技術分野】
【０００１】
関連出願の相互参照
本出願は、その全体が参照として本明細書に援用される２０１０年１２月３０日に出願された米国仮出願第６１／４２８８３９号の利益を主張し、２０１０年１２月３０日に出願されたＭＥＴＨＯＤ  ＦＯＲ  ＩＮ−ＳＩＴＵ  ＭＡＮＵＦＡＣＴＵＲＥ  ＯＦ  Ａ  ＬＩＧＨＴＷＥＩＧＨＴ  ＦＬＹ  ＡＳＨ  ＢＡＳＥＤ  ＡＧＧＲＥＧＡＴＥと題する米国仮出願第６１／４２８８１９号および２０１１年９月１４日に出願されたＭＥＴＨＯＤ  ＦＯＲ  ＩＮ−ＳＩＴＵ  ＭＡＮＵＦＡＣＴＵＲＥ  ＯＦ  Ａ  ＬＩＧＨＴＷＥＩＧＨＴ  ＦＬＹ  ＡＳＨ  ＢＡＳＥＤ  ＡＧＧＲＥＧＡＴＥと題する米国特許第１３／２３２１２８号に関連し、各々のその全体は参照として本明細書に援用される。
【０００２】
本発明の分野
本発明は、一般的に、急速硬化および早期強度の達成が所望される多様な用途に使用できる急結性セメント系組成物に関する。特に、本発明は、建築物中の湿潤および乾燥したロケーションにおける使用のために優れた湿気耐久性を備えたセメント系ボードの作製に使用できるセメント系発泡フライアッシュベースの結合剤組成物に関する。プレキャストコンクリート製品（セメントボード等）は、セメント系混合物が静止形態もしくは移動形態へとまたは連続的に移動するベルトの上に注がれた後にすぐにボードの取り扱いができるように、セメント系混合物の急結性を提供する条件下で作製される。理想的には、セメント混合物のこの凝結は、セメント混合物を好適な量の水と混合した後、わずか２０分、好ましくはわずか１０〜１３分、より好ましくはわずか４〜６分で達成され得る。
【背景技術】
【０００３】
参照として本明細書に援用されるＰｅｒｅｚ−Ｐｅｎａらによる米国特許第６８６９４７４号明細書は、水硬性セメント（ポルトランドセメント等）へアルカノールアミンを添加することおよび少なくとも９０°Ｆ（３２℃）の初期のスラリー温度を提供する条件下で水と共にスラリーを形成することによって達成されるセメントベースの製品（セメントボード等）の生産のためのセメント系組成物の超急結性について論じる。追加の反応性材料は、例えば高アルミナセメント、硫酸カルシウムおよびポゾラン材料（フライアッシュ等）が含まれ得る。超急結性は、セメント系製品の迅速な生産を可能にする。トリエタノールアミン添加は、フライアッシュおよび石膏のレベルを増加させても、アルミン酸カルシウムセメントの必要性なしに、比較的短い最終凝結時間を備えた配合を生産することができる非常に強力な促進剤であることが見出された。しかしながら、トリエタノールアミン含有配合は、本発明において記載されるようなフライアッシュ材料の活性化から生じるアルミノケイ酸塩相と比較して、アルミン酸塩相の有用性を限定する反応性粉末として主に水硬性セメント（ポルトランドセメントおよび石膏等）を含む。
【０００４】
参照として本明細書に援用されるＰｅｒｅｚ−Ｐｅｎａらによる米国特許第７６７０４２７号明細書は、水硬性セメント（ポルトランドセメント等）へアルカノールアミンおよびリン酸塩を添加することおよび少なくとも９０°Ｆ（３２℃）の初期のスラリー温度を提供する条件下で水と共にスラリーを形成することによって達成されるセメントベースの製品（セメントボード等）の生産のための早期圧縮強度を備えたセメント系組成物の超急結性について論じる。追加の反応性材料は、例えば高アルミナセメント、硫酸カルシウムおよびポゾラン材料（フライアッシュ等）が含まれ得る。この場合もやはり、すべての組成物は有意な量の水硬性セメントおよび石膏を含んでいた。
【０００５】
Ｐｅｒｅｚ−Ｐｅｎａの公開済み米国特許特許第ＵＳ  ０１０−００７１５９７  Ａ１号（２００８年９月２５日に出願された米国特許特許第１２／２３７６３４号）明細書は、速い凝結時間および比較的高い早期圧縮強度を備えたコンクリート混合物を形成するフライアッシュおよびクエン酸のアルカリ金属塩（クエン酸ナトリウム等）を使用する配合を開示する。この出願中で記載されていた活性化フライアッシュ結合剤が遭遇する難題の１つは、これらの結合剤と、空気を連行しそれによって軽量ボードを作製するのに使用される従来の発泡システムとの間の明らかな最悪の相互作用である。この開示された方法に従う従来の泡により作製されたフライアッシュベースの結合剤は、泡の崩壊および／または大幅な強度低下を引き起こした。
【０００６】
参照として本明細書に援用されるＧａｌｅｒらによる米国特許第４４８８９０９号明細書は、迅速な凝結が可能なセメント系組成物について論じる。組成物は、組成物が水と混合された後の約２０分以内に、本質的にすべての可能なエトリンガイトを形成することによって、耐二酸化炭素性製品の高速での生産を可能にする。セメント系組成物の必須成分は、ポルトランドセメント、高アルミナセメント、硫酸カルシウムおよび石灰である。ポゾラン（フライアッシュ、モンモリロナイト粘土、珪藻土および軽石等）は、約２５％まで添加することができる。セメント組成物は約１４〜２１重量％の高アルミナセメントを含み、それは他の成分と組み合わされて、エトリンガイトおよびセメント系混合物の早期の凝結のための原因である他のアルミン酸カルシウム水和物の早期の形成を可能にする。彼らの発明において、Ｇａｌｅｒらは、高アルミナセメント（ＨＡＣ）を使用してアルミン酸塩および石膏を使用して硫酸イオンを提供して、エトリンガイトを形成し、セメント系混合物の迅速な凝結を達成した。
【０００７】
エトリンガイトは、式Ｃａ６Ａｌ２（ＳＯ４）３・３２Ｈ２Ｏまたはあるいは３ＣａＯ・Ａｌ２Ｏ３・３ＣａＳＯ４・３２Ｈ２Ｏを有する硫酸カルシウムアルミニウム化合物である。エトリンガイトは長い針状晶として形成され、セメントボードに迅速に早期強度を提供し、その結果、それらは型の中へまたは連続キャスティングおよび形成ベルトの上に注がれた後に、すぐに取り扱うことができる。
【０００８】
一般に、Ｇａｌｅｒらの急結性配合は複数の制限を受ける。
【０００９】
Ｂｒｏｏｋらによる米国特許第５５３６３１０号明細書は、水硬性セメント（ポルトランドセメント等）を重量で１０〜３０部（ｐｂｗ）、フライアッシュを５０〜８０ｐｂｗ、およびカルボン酸の遊離酸として表現されるクエン酸塩またはそのアルカリ金属塩（例えばクエン酸三カリウム、クエン酸三ナトリウム）等を０．５〜８．０ｐｂｗ、緩結剤添加物（ホウ酸またはホウ砂等）を含む他の従来の添加物（それは、組成物の反応時間および凝結時間を加速して、セメント組成物中にフライアッシュ高含有量を使用するという開示された短所を克服するのに使用される）と共に含むセメント系組成物を開示する。
【００１０】
Ｂｒｏｏｋらによる米国特許第５５３６４５８号明細書は、水硬性セメント（ポルトランドセメント等）、フライアッシュを重量で７０〜８０部、およびクエン酸塩またはそのアルカリ金属塩（例えばクエン酸カリウム、クエン酸ナトリウム）等の遊離カルボン酸を０．５〜８．０ｐｂｗ、水酸化カリウムのような添加物、緩結剤添加物（ホウ酸またはホウ砂等）を含む他の従来の添加物（それは、組成物の反応時間および凝結時間を加速して、セメント組成物中にフライアッシュ高含有量を使用するという公知の短所を克服するのに使用される）と共に含むセメント系組成物を開示する。
【００１１】
Ｈａｒｒｉｓによる米国特許第４４９４９９０号明細書は、例えば２５〜６０ｐｂｗ、例えば３〜５０ｐｂｗのフライアッシュおよび１ｐｂｗ未満のクエン酸ナトリウムのポルトランドセメントのセメント系混合物を開示する。
【００１２】
Ｂｏｇｇｓらによる米国特許第６８２７７７６号明細書は、ポルトランドセメント、フライアッシュ（それは活性化剤のｐＨによって凝結時間を制御する）、酸（好ましくはクエン酸）および塩基のスラリー（それはアルカリ金属もしくはアルカリ土類金属の水酸化物または酸成分の塩でありえる）を含む水硬性セメント組成物を開示する。
【００１３】
Ｋｉｒｋｐａｔｒｉｃｋらによる米国特許第５４９０８８９号明細書は、水、フライアッシュ（５０．３３〜８３．６３ｐｂｗ）、ポルトランドセメント、破砕シリカ、ホウ酸、ホウ砂、クエン酸（０．０４〜２．８５ｐｂｗ）およびアルカリ金属活性化剤（例えば水酸化リチウム（ＬｉＯＨ）または水酸化カリウム）からなる、ブレンドされた水硬性セメントを開示する。
【００１４】
Ｓｔｙｒｏｎによる米国特許第５９９７６３２号明細書は、８８〜９８重量％のフライアッシュ、１〜１０重量％のポルトランドセメントおよび約０．１〜４．０重量％のクエン酸を含む水硬性セメント組成物を開示する。所望される最小限の２１％の石灰含有量を達成する石灰は、亜瀝青炭のフライアッシュまたは選鉱剤と組み合わせた亜瀝青炭のフライアッシュによって提供される。クエン酸に加えて、Ｓｔｙｒｏｎはアルカリ源（水酸化カリウムまたは水酸化ナトリウム等）を使用する。
【００１５】
先行技術製品のセメント系混合物の最終凝結時間は、典型的には９分を超える時間であり、標準的コンクリート製品のために２〜３時間に延長することができる。最終凝結時間は、それから作製されたコンクリート製品の取り扱いおよび積み重ねができる程度までセメント系混合物が凝結するが、化学反応は延長された期間の間継続し得る時間として、通常は定義される。
【００１６】
先行技術のコンクリート製品における反応性粉末ブレンド中のタイプＩポルトランドセメント（ＯＰＣとしても公知）および／またはタイプＩＩＩポルトランドセメントの量に加えて、高アルミナセメント（アルミン酸カルシウムセメントとしても公知）の使用される量も非常に高い。典型的には、高ポルトランドセメントは反応性粉末ブレンドの６０％を超え、アルミナセメントは１４重量％を超える。
【発明の概要】
【発明が解決しようとする課題】
【００１７】
ポルトランドセメント、アルミナセメントおよびフライアッシュベースの結合剤混合物の重量を減少させる方法を見出す必要性があり、そうすれば、これらの配合を使用して、バッカーボードおよび他の壁または天井用途等の用途のための改良された強度を備えた軽量セメント系コンクリート製品を製造することができる。本方法は、減少した重量および減少した価格でありながら促進された圧縮強度を備えた配合を開発した。
【課題を解決するための手段】
【００１８】
本発明は、急結性発泡フライアッシュベースのセメント系結合剤組成物を作製する方法を提供する。
【００１９】
本発明は、減少した重量ならびに促進された早期および最終の圧縮強度を備えた軽量セメント系組成物も提供する。セメント系組成物は、クエン酸ナトリウム、ケイ酸ナトリウム、起泡剤、起泡安定剤、ならびに好ましくはクラスＣフライアッシュの形態またはクラスＣおよびクラスＦフライアッシュのブレンドでフライアッシュを含む反応性粉末を含む発泡結合剤溶液から形成される。
【００２０】
本発明は、急結性、改善された圧縮強度および水耐久性を有する軽量セメント系混合物を提供する方法であり、水、反応性粉末、凝結促進量のクエン酸のアルカリ金属塩、および反応性粉末軽量骨材を周囲温度以上で混合することを含み、水対反応性粉末固形物の比率が約０．１７〜０．２７：１．０およびより好ましくは約０．２０〜０．２５：１．０であり、反応性粉末が１００重量％のフライアッシュから本質的になり、水硬性セメントおよび石膏（水和した硫酸カルシウム）を含まない方法を含む。
【００２１】
このセメント系反応性粉末は少なくともフライアッシュを含み、ポルトランドセメントタイプＩ（ＯＰＣ）および／またはタイプＩＩＩポルトランドセメント、アルミン酸カルシウムセメント（ＣＡＣ）（一般的にはアルミナセメントまたは高アルミナセメントとも称される）ならびに非フライアッシュ鉱物添加物も含み得る。
【００２２】
セメント系組成物のセメント系反応性粉末ブレンドの最大４０重量％は、セメント特性を実質的にほとんど保持しないかまたは保持しない非フライアッシュ鉱物添加物であり得る。
【００２３】
タイプＣフライアッシュは一般的に石灰を含む。したがって、セメント系組成物の反応性粉末ブレンドは、典型的には外部から添加された石灰がない。
【００２４】
典型的には、スラリーは室温（約７５°Ｆ）から約１００〜１１５°Ｆ（２４℃から約３８〜４６℃）の初期温度を有する。
【００２５】
ギルモア針によって測定されるようなセメント系組成物の最終凝結時間（すなわちセメント系ボードがその後に取り扱うことができる時間）は、好適な量の水と混合した後に多くとも２０分、好ましくは１０〜１３分以下、より好ましくは約４〜６分であるべきである。より短い凝結時間およびより高い早期圧縮強度は、生産高を増加させ、製品製造価格を低下させることを支援する。
【００２６】
本発明の非常に急結性セメント系組成物は、急速硬化および早期強度の達成が所望される多様な用途のために使用することができる。スラリーが高温で形成される場合に、セメント系組成物の凝結を加速するためにクエン酸のアルカリ金属塩（クエン酸カリウムおよび／またはクエン酸ナトリウム等）を使用することは、セメント系製品（セメントボード等）の生産率の増加を可能にする。
【００２７】
スラリー中のアルカリ金属クエン酸塩の用量は、本発明のセメント系反応性成分に基づいて約１．５〜６重量％、好ましくは約１．５〜４．０重量％、より好ましくは約２〜３．５重量％、および最も好ましくは約重量３．５％範囲中である。クエン酸ナトリウムが好ましいが、クエン酸カリウムまたはクエン酸ナトリウムとクエン酸カリウムのブレンドを使用することができる。上記のように、これらの重量パーセントは１００重量部の反応性成分（セメント系反応性粉末）に基づく。したがって例えば、１００ポンドのセメント系反応性粉末について、合計約１．５〜４．０ポンドのクエン酸ナトリウムが存在し得る。
【００２８】
本発明の典型的なセメント系反応性粉末は、７５〜１００重量％のフライアッシュおよび０重量％の水硬性セメントまたは石膏を含む。典型的には、フライアッシュの少なくとも２分の１はタイプＣフライアッシュである。
【００２９】
他の典型的なセメント系反応性粉末は、反応性粉末の重量に基づいて７５〜１００重量％のフライアッシュ、０〜２５重量％のタイプＩＩＩポルトランドセメントを含み、フライアッシュはクラスＦフライアッシュを含む。
【００３０】
アルカリ金属クエン酸塩、アルカリ金属ケイ酸塩およびフライアッシュの間には相乗的な相互作用がある。アルカリ金属ケイ酸塩（例えばケイ酸ナトリウム）の添加は、アルミン酸カルシウムセメント、トリエタノールアミンまたは腐食性アルカリ金属水酸化物（水酸化カリウムまたは水酸化ナトリウム等）のような促進剤を使用する同等の組成物と比較して、高量のフライアッシュを含む組成物の早期および長期の圧縮強度の増加を達成する利益を有する。
【００３１】
加えて、アルカリ金属クエン酸塩およびアルカリ金属ケイ酸塩の添加は、コンクリート混合物の時期尚早の硬化を引き起こし得る硫酸アルミニウム等の他の促進剤とは異なって混合物の流動性を改善する。
【００３２】
他の添加物（例えば不活性骨材）も存在することができ、それはセメント系反応性粉末と判断されないが、全体的なセメント系組成物の一部である。他のかかる添加物は、１つまたは複数の砂、骨材および軽量フィラー、減水剤（超可塑剤）、凝結加速剤、凝結遅延剤、空気連行剤、起泡剤、収縮制御剤、スラリー粘度修飾剤（増粘剤）、着色剤および内部養生剤を含み、本発明のセメント系組成物のプロセス能力および用途に依存して所望に応じて含まれ得る。
【００３３】
本発明の軽量セメント系組成物を使用して、プレキャストコンクリート建築製品（建築物中の湿潤および乾燥したロケーションで使用される優れた湿気耐久性を備えたセメント系ボード等）を作製できる。プレキャストコンクリート製品（セメントボード等）は、セメント系混合物が静止形態もしくは移動形態へと、または連続的に移動するベルトにわたって、注がれた後にすぐにボードの取り扱いができるように、セメント系混合物の急結性を提供する条件下で作製される。
【００３４】
軽量セメント系組成物は、コンクリートパネル、床張り、上張り、仕上げ、表土に加えて、コンクリート道路のための補修混合物を含む任意のコンクリート製品の用途において使用できる。本発明の軽量組成物により作製されたコンクリート製品は、石膏を含む組成物と比較して水耐久性を必要とする使用法、およびより高いカーボンフットプリントを有する組成物を含むセメントよりも高い圧縮強度を必要とする用途のために特定の長所を有する。
【００３５】
すべてのパーセント、比率および割合は、特別の定めのない限り、本明細書において重量である。
【図面の簡単な説明】
【００３６】
【図１】αオレフィンスルホン酸塩の石鹸発泡剤を使用してｉｎ  ｓｉｔｕで発泡させた、クエン酸ナトリウム、ケイ酸ナトリウムによる発泡フライアッシュ混合物についての立方体圧縮強度ｖｓ密度に対する、クエン酸ナトリウム単独と比較した、クエン酸ナトリウムおよびケイ酸ナトリウムの効果を示す実施例１の結果のグラフである。
【図２】表２−１中に含まれるデーターポイントについてＰＶＯＨありで予備形成された泡を持つ発泡フライアッシュ結合剤、および表２−２中のデーターポイントについてＰＶＯＨなしで予備形成された泡を持つ混合物の圧縮強度ｖｓ密度を示す実施例２の結果のグラフである。
【発明を実施するための形態】
【００３７】
本発明は、改善された圧縮強度および水耐久性を有する軽量セメント系混合物を提供する方法であり、水、反応性粉末、クエン酸のアルカリ金属塩および軽量骨材を混合することを含み、水対反応性粉末固形物の比率が約０．１７〜０．３５：１．０、典型的には約０．１７〜０．３０：１．０、より好ましくは約０．２〜０．２３：１．０である方法を含む。反応性粉末は、７５〜１００重量％のフライアッシュおよび０〜２５重量％の水硬性セメントおよび／またはまたは石膏を含む。典型的には、本発明は、少なくとも室温〜１１５°Ｆ（２４℃〜４１℃）の初期スラリー温度でクエン酸カリウムおよび／またはクエン酸ナトリウムおよび水と共にフライアッシュを含むセメント系反応性粉末を混合して、好ましくは１０〜１３分以下、より好ましくは約４〜６分以下の急結性をもたらす。
【００３８】
本発明は、促進された急速最終凝結性能および促進された早期の圧縮強度を備えたセメント系組成物も提供する。
【００３９】
典型的な成分を以下の表Ａ中にリストする。
【００４０】
【表１】
0005901652.tif 000002
【００４１】
一般的に、水対セメント系反応性粉末の重量比は約０．１５〜０．３：１．０である。不活性軽量骨材はセメント系反応性粉末の一部ではない。
【００４２】
特定の理論により限定されるものではないが、早期圧縮強度の増加は、クラスＣフライアッシュ単独またはクラスＣおよびクラスＦフライアッシュのブレンドを含む７５〜１００重量％のフライアッシュ鉱物高含有量を有するセメント系反応性粉末を提供すること；ならびにポルトランドセメント、アルミン酸カルシウムセメントまたは石膏が含まれないこと；ならびにセメント系反応性粉末、アルカリ金属クエン酸塩、アルカリ金属ケイ酸塩および水を混合して室温または２０℃を超える上昇させた温度でスラリーを形成して、そしてフライアッシュ中に存在するアルカリアルミノケイ酸塩水和物および／またはアルミノケイ酸塩の水和物および／またはカルシウムアルミノケイ酸塩化合物の形成が、この反応性粉末ブレンドがアルカリ金属クエン酸塩と水和する結果として起こり得ることによる急結性により達成されるということが理論化される。
【００４３】
したがって、セメント系反応性粉末を水和し、フライアッシュ中に存在するアルカリアルミノケイ酸塩水和物および他の水和物を迅速に形成する最小量の水が提供される。クエン酸のアルカリ塩の添加は、セメント系スラリーの実行可能性を非常に促進する。典型的には、スラリーにおける水対反応性粉末ブレンドの重量比は、約０．２０〜０．３５：１、より典型的には約０．２０〜０．３０：１、好ましくは約０．２０〜０．２５：１である。水の量は、セメント系組成物中に存在する個別の材料の必要性に依存する。
【００４４】
アルカリアルミノケイ酸塩水和物および／またはアルミノケイ酸塩の他の水和物および／またはカルシウムアルミノケイ酸塩化合物は、水和プロセスにおいて非常に迅速に形成され、したがって本発明のセメント系組成物のセメント系反応性粉末ブレンドにより作製された混合物に急結性および剛性を与える。セメントベースの製品（セメントボード等）の製造において、本発明のセメント系組成物を好適な量の水と混合した後の数分以内に、セメントボードの取扱が可能になるのは、主としてアルカリアルミノケイ酸塩水和物および／またはアルミノケイ酸塩の他の水和物および／またはカルシウムアルミノケイ酸塩化合物の形成のためである。
【００４５】
ＡＳＴＭ  Ｃ２６６試験手順において規定されたギルモア針を使用して測定されるように、組成物の凝結は初期および最終の凝結時間を特徴づける。最終の凝結時間は、コンクリート床または道路の事例において、取り扱いまたは輸送ができるように、コンクリート製品（例えばコンクリートパネル）が十分に硬化した時間にも対応する。早期（３〜５時間）の比較的より高い圧縮強度により、変形なしにより高い応力に耐えることができるので、これはコンクリート材料の利点であり得る。最終凝結時間に到達した後に、養生反応が延長期間の間に継続されることが当業者によって理解されるだろう。
【００４６】
組成物の早期の強度は、ＡＳＴＭ  Ｃ１０９において規定されるような２４時間または１４日の養生後に圧縮強度を測定することにより特徴づけられる。早期の高強度の達成により、積み重ねられたパネルの取り扱い容易性が可能になる。
【００４７】
本発明の好ましい組成物において、約５分の最終の凝結時間は、６０〜６５ポンド／フィート３（ｐｃｆ）の範囲のモルタル密度で達成され、約１，０００〜１，４００ｐｓｉの範囲の立方体圧縮強度を達成する。
【００４８】
セメント系反応性粉末
セメント系反応性粉末はフライアッシュおよび任意でポルトランドセメントを含む。セメント系反応性粉末は、典型的には７５〜１００重量％、典型的には８０〜１００重量％のフライアッシュおよび０〜２５重量％のポルトランドセメントを含む。セメント系反応性粉末は好ましくは８８．５〜１００重量％のフライアッシュを含む。セメント系反応性粉末は、より好ましくは１００重量％クラスＣフライアッシュを含み、水硬性セメントを含まない。
【００４９】
好ましくはセメント系反応性粉末は１０〜４０重量％の石灰を含む。しかしながら、この石灰は一般的には添加された石灰ではない。むしろ、それはフライアッシュの化学成分として含まれているものである。
【００５０】
本発明のセメント系組成物のセメント系反応性粉末の主成分は、フライアッシュ鉱物添加物、好ましくはクラスＣフライアッシュである。フライアッシュは、フライアッシュおよび非フライアッシュ鉱物添加物というタイトルのセクション中で以下に記載される。
【００５１】
フライアッシュに加えて、セメント系反応性粉末は、０〜２５重量％の任意のセメント系添加物（ポルトランドセメント、アルミン酸カルシウムセメント、硫酸カルシウムまたは石膏（粉末石膏）等）を含み得る。しかしながら、これらの任意のセメント系添加物を含む、本発明のより低い水分含有量のセメント系組成物（すなわち、水対反応性粉末の重量が約０．１７〜０．３５：１．０の比率であるセメント系組成物）は、追加のセメント系添加物なしの同じ本発明のより低い水分含有量組成物と比較して、有意に減少した圧縮強度を有する。
【００５２】
例えば、いくつかのセメント系反応性粉末ブレンドにおいて、圧縮強度が必要とされない場合またはより高い水対反応性粉末の比率（例えば約０．３５：１．０を超える比率）が使用される場合、ポルトランドセメントを約０〜２５重量％およびフライアッシュを７５〜１００重量％で使用することができる。
【００５３】
フライアッシュおよび非フライアッシュ鉱物添加物
従来の反応性粉末組成物の水硬性セメントは、ポゾラン特性を有するフライアッシュ（クラスＣフライアッシュ、クラスＦフライアッシュまたはそのブレンド等、特にクラスＣフライアッシュ）で実質的に置き換えられる。実質的なセメント特性保持するか、ほとんどセメント特性がないか、またはセメント特性がない他の任意の非フライアッシュ鉱物添加物を、添加することができる。添加された場合、ポゾラン特性を有する非フライアッシュ鉱物添加物が本発明のセメント系反応性粉末において好ましい。
【００５４】
ＡＳＴＭ  Ｃ６１８−９７は、「それ自体では殆どまたは全くセメントとしての価値はないが、微細に分割された形態で、および水分の存在下で常温で水酸化カルシウムと化学的に反応することによってセメント特性を有する化合物を形成するケイ酸質、またはケイ酸質およびアルミナ質材料」としてポゾラン材料を定義する。様々な天然材料および人工材料がポゾラン特性を保持するポゾラン材料と称されてきた。ポゾラン材料のいくつかの例は、軽石、パーライト、珪藻土、シリカフューム、凝灰岩、トラス、籾殻、メタカオリン、高炉スラグ微粉末およびフライアッシュを含む。
【００５５】
これらのポゾラン材料はすべて、本発明のセメント系反応性粉末の一部として単独でまたは組み合わせた形態で使用することができる。
【００５６】
フライアッシュは、本発明のセメント系反応性粉末ブレンドにおける好ましいポゾランである。以下に説明されるように、酸化カルシウムおよびアルミン酸カルシウムを高含有量で含むフライアッシュ（ＡＳＴＭ  Ｃ６１８規格のクラスＣフライアッシュ等）は好ましい。他の鉱物添加物（炭酸カルシウム、バーミキュライト、粘土および粉砕雲母等）も、任意の鉱物添加物として含まれ得る。
【００５７】
フライアッシュは石炭の燃焼から形成される細粉副産物である。微粉炭を燃焼させる電力プラント設備のボイラーによって最も商業的に入手可能なフライアッシュが生産される。これらのフライアッシュは主にガラス質の球状の粒子に加えて、ヘマタイトおよびマグネタイトの残渣、炭、ならびに冷却の間に形成されたいくつかの結晶相からなる。フライアッシュ粒子の構造、組成および特性は、石炭の構造および組成、ならびにフライアッシュが形成される燃焼プロセスに依存する。ＡＳＴＭ  Ｃ６１８規格では、コンクリートにおける使用のための２つの主要なクラス（クラスＣおよびクラスＦ）のフライアッシュが承認される。これらの２つのクラスのフライアッシュは、一般的に地質年代にわたって起こる石炭形成プロセスにおける差異の結果である異なる種類の石炭に由来する。クラスＦフライアッシュは通常は無煙炭または瀝青炭の燃焼から生産されるが、クラスＣフライアッシュは通常は褐炭または亜瀝青炭から生産される。
【００５８】
ＡＳＴＭ  Ｃ６１８規格は主としてそれらのポゾラン特性に従ってクラスＦとクラスＣフライアッシュを区別する。したがって、ＡＳＴＭ  Ｃ６１８規格において、クラスＦフライアッシュとクラスＣフライアッシュとの間の主要な仕様の差異は、組成におけるＳｉＯ２＋Ａｌ２Ｏ３＋Ｆｅ２Ｏ３の最小限度である。クラスＦフライアッシュについてのＳｉＯ２＋Ａｌ２Ｏ３＋Ｆｅ２Ｏ３の最小限度は７０％であり、クラスＣフライアッシュについては５０％である。したがって、クラスＦフライアッシュはクラスＣフライアッシュよりもポゾラン性が強い。ＡＳＴＭ  Ｃ６１８規格において明確に認識されないが、クラスＣフライアッシュは典型的には酸化カルシウム（石灰）を高含有量で有する。
【００５９】
クラスＣフライアッシュは、通常、遊離石灰（酸化カルシウム）に起因してポゾラン特性に加えてセメント特性を有し、一方クラスＦは水と単独で混合した場合ほとんどセメント特性を示さない。高含有量の酸化カルシウムの存在は、クラスＣフライアッシュに、水と混合した場合に、ケイ酸カルシウムおよびアルミン酸カルシウムの水酸化物の形成を引き起こすセメント質特性を保持させる。以下の例において理解されるように、クラスＣフライアッシュは、特にアルミン酸カルシウムセメントおよび石膏が使用されない好ましい配合において、優れた結果を提供することが見出されている。
【００６０】
典型的には、セメント系反応性粉末中のフライアッシュの少なくとも５０重量％は、クラスＣフライアッシュである。より典型的には、セメント系反応性粉末の少なくとも７５重量％はクラスＣフライアッシュである。さらにより好ましくは、セメント系反応性粉末の少なくとも８８．５重量％はクラスＣフライアッシュである。
【００６１】
フライアッシュ中に見出される典型的な鉱物は、とりわけ、石英（ＳｉＯ２）、ムライト（Ａｌ２Ｓｉ２Ｏ１３）、ゲーレナイト（Ｃａ２Ａｌ２ＳｉＯ７）、ヘマタイト（Ｆｅ２Ｏ３）、マグネタイト（Ｆｅ３Ｏ４）である。加えて、岩中に一般に見出されるケイ酸アルミニウムの多形体鉱物（シリマナイト、カイアナイトおよびアンダルサイト等、３つすべては、Ａｌ２ＳｉＯ５の分子式によって示される）も、フライアッシュ中に見出される。
【００６２】
亜瀝青炭から作製される典型的な好適なクラスＣフライアッシュは、表Ｂ中にリストされる以下の組成物を有する。
【００６３】
【表２】
0005901652.tif 000003
【００６４】
フライアッシュの細度は典型的には、ＡＳＴＭ試験手順Ｃ−３１１（“Ｓａｍｐｌｉｎｇ  ａｎｄ  Ｔｅｓｔｉｎｇ  Ｐｒｏｃｅｄｕｒｅｓ  ｆｏｒ  Ｆｌｙ  Ａｓｈ  ａｓ  Ｍｉｎｅｒａｌ  Ａｄｍｉｘｔｕｒｅ  ｆｏｒ  Ｐｏｒｔｌａｎｄ  Ｃｅｍｅｎｔ  Ｃｏｎｃｒｅｔｅ」）で試験されるように、約３４％未満が３２５メッシュふるい（Ｕ．Ｓ．Ｓｅｒｉｅｓ）上で保持されるものである。このフライアッシュにはそ自己凝結性の本質があるので、好ましくは回収されて乾燥状態で使用される。
【００６５】
典型的な好適なクラスＦフライアッシュは、表Ｃ中にリストされる以下の組成物を有する。
【００６６】
【表３】
0005901652.tif 000004
【００６７】
フライアッシュは、本発明の反応性粉末のセメント系材料の実質的にすべてを構成する。他の一般的なセメント系添加物の添加はクラスＣフライアッシュで必要でなく、本発明の軽量骨材組成物の極限圧縮強度を減少させることが見出された。
【００６８】
クラスＦフライアッシュ（クラスＣフライアッシュよりも実質的に低いアルミナおよび石灰含有量を有する）が、実質的な量のクラスＣフライアッシュの代わりに使用される場合の（すなわち組み合わせたフライアッシュの約４６〜６０重量％を超える）事例において、タイプＩＩＩポルトランドセメントの添加は、６０重量％以上のクラスＣフライアッシュ（実質的により多いアルミナおよび石灰含有量を有する）を含む組成物により得られたレベルまでクラスＦフライアッシュ結合剤の圧縮強度を増加させるのに必要とされることが見出された。特に最大６０重量％までのクラスＦフライアッシュが結合剤システム中に使用される場合、最大３０重量％までのタイプＩＩＩポルトランドセメントの添加は、クラスＦフライアッシュへクラスＣフライアッシュのみの添加よりも３．５倍以上結合剤の圧縮強度を増加させるのに必要とされる。したがって、クラスＦフライアッシュが本結合剤において使用される場合、好ましい混合物は、約４６〜６０重量％のクラスＦフライアッシュ、１０〜２９重量％のタイプＩＩＩポルトランドセメント、および１０〜３２重量％のクラスＣフライアッシュならびに水と共に２〜４重量％のクエン酸ナトリウムである。フライアッシュおよび必要とされる場合任意のポルトランドセメントに対する水の比率は、約０．３７未満およびより好ましくは約０．３３未満で維持されるべきである。
【００６９】
本発明において、タイプＩＩＩポルトランドセメントのような水硬性セメントの使用の必要性は、回避することができ、比較的迅速な早期強度の発達は、反応性粉末としてタイプＩＩＩポルトランドセメントを含むクラスＦフライアッシュの混合物の代わりにクラスＣフライアッシュを実質的にすべて使用して得ることができる。反応性粉末が本発明の好ましいクラスＣフライアッシュである場合、タイプＩおよびタイプＩＩポルトランドセメント、または白色セメント、スラグセメント（高炉スラグセメント等）およびポゾランブレンドセメント、膨張セメント、スルホアルミン酸カルシウムセメントおよび油井セメントを含む他の水硬性セメントを含む反応性粉末において使用される他の従来のセメントは必要とされない。
【００７０】
クエン酸のアルカリ金属塩
本発明において、クエン酸のアルカリ金属塩（クエン酸ナトリウムまたはクエン酸カリウム等）の使用は、比較的良好な流動性を備えた混合物を作製し、この混合物はあまりにも急速には硬化しない（すなわち室温より上の温度で混合した後に５〜１０分よりも速く硬化しない）が、良好な早期圧縮強度を達成する。
【００７１】
クエン酸のアルカリ金属塩（例えばクエン酸カリウムまたはクエン酸ナトリウム）の用量は、１００部の本発明のセメント系反応性成分に基づいて、約１．５〜６．０重量％、好ましくは約１．５〜４．０重量％、より好ましくは約２．０〜３．５重量％、および最も好ましくは約３．５重量％である。したがって例えば、１００ポンドのセメント系反応性粉末について、合計約１．５〜４．０ポンドのクエン酸カリウムおよび／またはクエン酸ナトリウムが存在し得る。好ましいアルカリ金属クエン酸塩は、クエン酸カリウム、クエン酸ナトリウム、ならびに特にクエン酸三カリウム一水化物およびクエン酸三ナトリウム一水化物である。
【００７２】
アルカリ金属ケイ酸塩
本発明において、ケイ酸のアルカリ金属塩（ケイ酸ナトリウムまたはケイ酸カリウム等）の使用は、比較的良好な流動性を備えた混合物を作製し、この混合物はあまりにも急速には硬化しない（すなわち室温より上の温度で混合した後に５〜１０分よりも速く硬化しない）が、良好な早期圧縮強度を達成する。
【００７３】
無水のケイ酸ナトリウムまたはケイ酸カリウムの用量は、１００部の本発明のセメント系反応性成分に基づいて、約０．２５〜１．０重量％、好ましくは約０．５〜１．０重量％、およびより好ましくは約１．０である。したがって例えば、１００ポンドのセメント系反応性粉末について、合計約０．５〜１．０ポンドのケイ酸カリウムおよび／またはケイ酸ナトリウムが存在し得る。好ましいアルカリ金属ケイ酸塩は、無水トリオキシルメタケイ酸ナトリウムおよび特にＦｉｓｃｈｅｒ  Ｓｃｉｅｎｔｉｆｉｃ（テクニカルグレード）からのケイ酸ナトリウム五水和物２１２．７４である。
【００７４】
緩結剤
本発明の組成物中の成分としての緩結剤の使用は任意である。緩結剤の主要な機能は、スラリー混合物があまりにも急速に硬化しないように維持し、それによって異なる反応性成分間の相乗的な物理的相互作用および化学反応を促進することである。
【００７５】
クエン酸、酒石酸、リンゴ酸、酢酸、ホウ酸などのような従来の緩結剤は、クエン酸のアルカリ金属塩（例えばクエン酸ナトリウムまたはクエン酸カリウム）の使用により回避することができ、これらのアルカリ金属クエン酸塩の使用は、これらの従来の緩結剤の非存在下において、良好な流動性を提供し、コンクリートスラリーがあまりにも迅速に硬化するのを防止する。
【００７６】
二次的な無機凝結促進剤
上で論じられるように、アルカリ金属クエン酸塩は、追加の緩結剤の非存在下において、超急結性特徴、良好な流動性に加えて、セメント系混合物へ比較的高い圧縮強度を与える主な原因である。しかしながら、他の無機凝結促進剤は、アルカリ金属クエン酸塩と組み合わせて、本発明のセメント系組成物中の二次的な無機凝結促進剤として添加することができる。
【００７７】
これらの二次的な無機凝結促進剤の添加は、アルカリ金属クエン酸塩の添加に起因して達成された減少に対する比較において、凝結時間をわずかに減少させるのみであることが予想される。かかる二次的な無機凝結促進剤の例は、炭酸ナトリウム、炭酸カリウム、硝酸カルシウム、亜硝酸カルシウム、ギ酸カルシウム、酢酸カルシウム、塩化カルシウム、炭酸リチウム、硝酸リチウム、亜硝酸リチウム、硫酸アルミニウム、アルカノールアミン、ポリリン酸塩、および同種のものを含む。セメントボード留め具の腐食が懸念される場合、水酸化カリウム、水酸化ナトリウムおよび塩化カルシウムの使用は回避されるべきである。二次的な無機凝結促進剤は通常は必要ではない。二次的な凝結促進剤の使用は必要とされず、本発明の好ましい組成物の一部ではない。もし使用されれば、重量で１００部のセメント系反応性粉末ブレンドに対する二次的な無機凝結促進剤の重量比は、典型的には約１．０重量％未満、好ましくは約０．２５重量％未満であろう。これらの二次的な無機凝結促進剤は、単独でまたは組み合わせで使用することができる。
【００７８】
超可塑剤および空気連行剤
減水剤（超可塑剤）はクエン酸のアルカリ金属塩（例えばクエン酸ナトリウムまたはクエン酸カリウム）の使用により回避することができ、これらのアルカリ金属クエン酸塩の使用は、良好な流動性を提供し、コンクリートスラリーがあまりにも迅速に硬化するのを防止する。
【００７９】
空気連行剤を本発明のセメント系スラリーへ添加して、ｉｎ  ｓｉｔｕで気泡（泡）を形成する。空気連行剤は典型的にはコンクリート中に微視的な気泡を意図的にトラップするのに使用される界面活性剤である。あるいは、空気連行剤は泡を外部で生産するのに用いられ、この泡は混合操作の間に本発明の組成物の混合物の中へ導入されて製品の密度を減少させる。典型的には、外部で泡を生産するために、空気連行剤（液体発泡剤としても公知である）、空気および水を混合して、好適な泡生成機器において泡を形成する。泡をセメント系スラリーへ添加する前に、泡安定剤（ポリビニルアルコール）を泡へ添加することができる。
【００８０】
空気連行剤／発泡剤の例は、とりわけアルキルスルホン酸塩、アルキルベンゾールスルホン酸塩およびアルキルエーテル硫酸塩オリゴマーを含む。これらの発泡剤についての一般式の詳細は、米国特許第５，６４３，５１０号（参照として本明細書に援用される）中で見出すことができる。
【００８１】
ＡＳＴＭ  Ｃ  ２６０「Ｓｔａｎｄａｒｄ  Ｓｐｅｃｉｆｉｃａｔｉｏｎ  ｆｏｒ  Ａｉｒ−Ｅｎｔｒａｉｎｉｎｇ  Ａｄｍｉｘｔｕｒｅｓ  ｆｏｒ  Ｃｏｎｃｒｅｔｅ」（２００６年８月１日）中で記載されるような規格に従うもの等の空気連行剤（発泡剤）を、使用することができる。かかる空気連行剤は当業者に周知であり、Ｋｏｓｍａｔｋａら「Ｄｅｓｉｇｎ  ａｎｄ  Ｃｏｎｔｒｏｌ  ｏｆ  Ｃｏｎｃｒｅｔｅ  Ｍｉｘｔｕｒｅｓ」、第１４版、ポルトランドセメント協会、特に「Ａｉｒ  Ｅｎｔｒａｉｎｅｄ  Ｃｏｎｃｒｅｔｅ」という題の８章（米国特許出願第２００７／００７９７３３Ａ１号中で引用された）中で記載される。商業的に入手可能な空気連行材は、ビンソル（ｖｉｎｓｏｌ）木質樹脂、スルホン化炭化水素、脂肪酸および樹脂酸、脂肪族置換アリールスルホン酸塩（スルホン化リグニン塩、および通常はアニオン性または非イオン性の界面活性剤の形態をとる多数の他の界面活性材料等）アビエチン酸ナトリウム、飽和脂肪酸もしくは不飽和の脂肪酸およびその塩、テンサイド、アルキル−アリール−スルホ酸塩、フェノールエトキシレート、リグノスルホン酸塩、樹脂石鹸、ヒドロキシステアリン酸ナトリウム、ラウリル硫酸、ＡＢＳ（アルキルベンゼンスルホン酸塩）、ＬＡＳ（直線状アルキルベンゼンスルホン酸塩）、アルカンスルホン酸塩、ポリオキシエチレンアルキル（フェニル）エーテル、ポリオキシエチレンアルキル（フェニル）エーテル硫酸エステルもしくはその塩、ポリオキシエチレンアルキル（フェニル）エーテルリン酸エステルもしくはその塩、タンパク質材料、アルケニルスルホコハク酸塩、αオレフィンスルホン酸塩、αオレフィンスルホン酸塩のナトリウム塩、またはラウリル硫酸ナトリウムもしくはそのスルホン酸塩および混合物を含む。
【００８２】
典型的には、空気連行剤（発泡剤）は、全体的なセメント系組成物の重量の約０．０１〜８重量％である。
【００８３】
他の化学混和剤（収縮制御剤、着色剤および粘度修飾剤（増粘剤）および内部硬化剤等）も、所望されるならば本発明の組成物中に添加することができる。
【００８４】
スクリム
異なるタイプの個別の強化繊維も、本発明の結合剤により作製されたセメント系ボード組成物中に含まれ得る。ポリマーでコートしたガラス繊維等の材料ならびにポリプロピレン、ポリエチレンおよびナイロン等のポリマー材料から作製したスクリムを使用して、その機能および用途に応じて、セメントベースの製品を強化することができる。本発明に従って生産されるセメントボードは、典型的にはポリマーでコートしたガラス繊維から作製するスクリムにより強化される。
【００８５】
骨材およびフィラー
開示されたセメント質反応性粉末ブレンドは本発明のセメント質組成物の迅速凝結成分を定義するが、その意図された使用および用途に応じて、組成物中に他の材料が含まれ得ることは当業者によって理解されるだろう。
【００８６】
例えば、セメントボード用途については、製品の所望される機械的特性を過度に損なわずに、軽量ボードを生産することが所望される。この目的は軽量骨材およびフィラーの添加による達成される。有用な軽量骨材およびフィラーの例は、高炉スラグ、凝灰岩、軽石、膨張形態の粘土、膨張形態の頁岩および膨張形態のパーライト、中空性セラミック球、中空性塑性球、膨張プラスチックビーズおよび同種のものを含む。セメントボードの生産のために、膨張した粘土および頁岩の骨材は特に有用である。組成物中で使用する場合、膨張プラスチックビーズおよび中空性塑性球は非常に低いかさ密度であるので、重量ベースでは非常に少量でしか必要とされない。
【００８７】
選択された軽量骨材またはフィラーの選択に応じて、反応性粉末ブレンドに対する軽量骨材またはフィラーの重量比は、約１／１００〜２００／１００、好ましくは約２／１００〜１２５／１００であり得る。例えば、軽量セメントボードの作製のために、反応性粉末ブレンドに対する軽量骨材またはフィラーの重量比は、好ましくは約２／１００〜１２５／１００である。軽量製品の特色が重要な基準でない用途において、コンクリートの建物中で通常使用されるような川砂および粗骨材を、本発明の組成物の一部として利用することができる。
【００８８】
初期スラリー温度
本発明において、最初に高いスラリー温度を提供する条件下でのスラリーの形成は、セメント系配合の急速凝結および硬化の達成に重要であることが見出された。初期スラリー温度は少なくともおよそ室温であるべきである。３８℃〜４１℃の範囲中のスラリー温度は短い凝結時間を生じ、したがって好ましい。
【００８９】
一般に、この範囲内でスラリーの初期温度を増加させることは、反応が進行し、凝結時間が減少するので、温度上昇率を増加させる。したがって、９５°Ｆ（３５℃）の初期スラリー温度は９０°Ｆ（３２．２℃）の初期スラリー温度よりも好ましく、１００°Ｆ（３７．７℃）の温度は９５°Ｆ（３５℃）よりも好ましく、１１５°Ｆ（４１．１℃）の温度は１００°Ｆ（３７．７℃）よりも好ましく、１１０°Ｆ（４０．６℃）の温度は１０５°Ｆ（４１．１℃）よりも好ましいなどである。広範囲の温度範囲の上限に接近するにつれて、初期スラリー温度を増加させる利益は減少すると考えられている。
【００９０】
当業者によって理解されるように、初期スラリー温度の達成は１つ以上の方法によって遂行することができる。恐らく、最も好都合な方法はスラリーの１つまたは複数の成分を加熱することがある。実施例において、本発明者は、乾燥した反応性粉末および未反応性固形物へ添加した場合に、生じたスラリーが所望される温度であるような温度まで加熱された水を供給した。あるいは、所望されるならば、固形物は周囲温度より上で提供することができる。採用できる他の可能な方法としては、蒸気を使用してスラリーへ熱を提供することである。
【００９１】
より遅い可能性があるが、周囲温度でスラリーを調製し、速やかに（例えば約１０、５、２または１分内）加熱して、約９０°Ｆまたはより高い（または他の上でリストされた範囲のいずれか）温度へ上昇させることができ、それでもなお本発明の利益が達成される。
【００９２】
セメントボード等のプレキャストコンクリート製品の製造
【００９３】
セメントボード等のプレキャストコンクリート製品は、反応性粉末を骨材、フィラーおよび他の必要な成分と共にブレンドし、続いて水および他の化学添加物を添加し、その直後に型中または連続キャスティングおよび形成ベルトの上に混合物を置くという連続プロセスにおいて最も効率的に製造される。
【００９４】
セメント系混合物の急結性特徴に起因して、セメント系ブレンドの乾燥成分の水との混合が、キャスト操作の直前に通常行われるであろうことは認識されるべきである。アルカリアルミノケイ酸塩水和物および／またはアルミノケイ酸塩の他の水和物および／またはカルシウムアルミノケイ酸塩化合物の形成の結果として、コンクリート製品は、硬く、切断できる状態になり、取り扱われ、さらなる養生のために積み重ねられるようになる。
【００９５】
２つの方法がフライアッシュ結合剤中の空気連行のために使用された。
【００９６】
１つのアプローチ（以下の実施例１）は、フライアッシュ結合剤へ発泡混和剤（すなわちαオレフィンスルホン酸塩（ＡＯＳ）石鹸）を添加し、フライアッシュ結合剤を決定された量の時間で混合しながらｉｎ  ｓｉｔｕで泡またはエアポケットを生成することによる。第２のアプローチにおいて、泡をｅｘ−ｓｉｔｕで調製し、フライアッシュ結合剤と共にブレンドした。この事例において、フライアッシュスラリーの中へブレンドする間の泡沫の崩壊を防止するために、αオレフィンスルホン酸塩（ＡＯＳ）石鹸およびポリビニルアルコール（ＰＶＯＨ）のブレンドを使用することが必要であることが見出された。ＰＶＯＨの添加は安定剤として作用し、発泡フライアッシュ結合剤の泡安定性およびセル全体性に重要であるようである。
【００９７】
ここで記載された以下の発泡フライアッシュ組成物は、全組成物のパーセントとして、７５〜８０．５％のフライアッシュ、３〜６％のクエン酸ナトリウム（またはクエン酸カリウム）、０．５〜１．５％のケイ酸ナトリウム、１４〜２０％の水および０．４〜０．７％の発泡剤を含む。クエン酸ナトリウムはクエン酸カリウムで置換することができるか、または両方のブレンドを使用することができる。好ましい発泡剤は、長炭素鎖（Ｃ１２〜Ｃ１６）から作製する安定した石鹸であり、反応が混合操作の間に起こっているので、望まれないアンモニア臭を防止するためにアンモニアを含まない。
【００９８】
本成果は、発泡フライアッシュ結合剤の生産が成功するためには以下の２つのパラメータの最適化が必要とされることを示すだろう。
【００９９】
フライアッシュ結合剤の反応率。
【０１００】
フライアッシュ／クエン酸ナトリウム結合剤に泡を導入する方法。
【０１０１】
水、クエン酸ナトリウム、ケイ酸ナトリウムおよび発泡剤を、最初に均質に混合する。これらの成分を反応性粉末をフライアッシュに追加する。この混合物の発泡は直ちに開始され、３〜６分内に完了する。混合物の温度上昇は混合後すぐに開始し、著者による従来の特許出願において記載されるような発熱を伴う反応を示す。室温での硬化は最初の２４時間継続し、最終強度は数日内に達成される。これを形成するｉｎ  ｓｉｔｕ泡結合剤は、改善された圧縮強度と関連する低重量のユニークな組み合わせを提示する。
【０１０２】
上記の成分は、０．１８／１〜０．２３の水／反応性粉末（フライアッシュ）の重量比を使用して組み合わせられた。混合物の立方体圧縮強度は標準試験手順で測定した。混合物の微細構造は走査電子顕微鏡を使用して分析した。
【実施例】
【０１０３】
以下の実施例は、本発明のセメント系組成物のスラリー温度上昇挙動、凝結特徴および立方体圧縮強度（ＣＣＳ）に対するアルカリ金属クエン酸塩およびクエン酸ナトリウム添加の影響を示す。反応性粉末の成分としては、ポルトランドセメント、クラスＣフライアッシュおよび硫酸カルシウム二水塩（粉末石膏）の混合物である。
【０１０４】
実施例１−混合手順（ｉｎ  ｓｉｔｕ発泡）
ケイ酸ナトリウムを水に添加し溶解する。クエン酸ナトリウムを溶液に添加し溶解する。生じたケイ酸ナトリウム／クエン酸ナトリウム溶液に石鹸を添加する。次いで、ケイ酸ナトリウム、クエン酸ナトリウムおよび石鹸の溶液をフライアッシュ反応性粉末に添加し、中位のスピードでＨｏｂａｒｔのミキサー中で混合する。約４０秒後に、混合速度を増加し（＃３）、混合を合計最大４〜６分まで継続する。
【０１０５】
最初にすべてのケイ酸ナトリウムがおよび次いでクエン酸ナトリウムが溶解されるまで撹拌して、２．５〜８．０％のケイ酸ナトリウム、１５〜３５％のクエン酸ナトリウムを含む溶液を作製する。この溶液に３〜６％の発泡剤を添加する。この添加に際して、クエン酸ナトリウム溶液の粘度は有意に増加し、クエン酸ナトリウムと発泡剤との間の相乗的な相互作用を示す。使用される界面活性剤は、Ａｋｚｏ  Ｎｏｂｅｌからのαオレフィンスルホン酸塩（ＡＯＳ）で、石鹸ブランド名はＷｉｔｃｏｎａｔｅ  ＡＯＳであった。
【０１０６】
溶液の混合を室温で実行し、次いで結合剤により充填された立方体の型を、試験の時間まで９０％の相対的湿度および９０°Ｆの温度で維持した空調室中に置いた。
【０１０７】
この実施例は、硫酸カルシウム半水化物とのブレンドと比較した、硫酸カルシウム二水塩とブレンドしたクエン酸ナトリウムおよびクラスＣフライアッシュを含む発泡結合剤の圧縮強度性能を改善するためにケイ酸ナトリウムを含む溶液を使用することの、前述の混合手順によって得られた骨材粒子に対する効果を示す。表１は、２％クエン酸ナトリウムならびに様々な用量のケイ酸ナトリウムおよび発泡剤（ＡＯＳ）の添加によるｉｎ  ｓｉｔｕ発泡フライアッシュスラリーについての組成物および圧縮強度の値を示す。混和剤および発泡剤はすべて、フライアッシュ粉末と３〜５分間混合する前に水に添加して、与えられた密度を得た。図１は表１中のデータのグラフを示し、クエン酸ナトリウムおよびケイ酸ナトリウムを含む発泡フライアッシュ結合剤についての、ケイ酸ナトリウムなしでクエン酸ナトリウムを含む結合剤と比較した、圧縮強度ｖｓ密度の関係性を示す。
【０１０８】
フライアッシュの活性化に使用する混和剤（クエン酸カリウム、クエン酸ナトリウムおよび任意の添加物（クエン酸、ホウ砂、ホウ酸等）等）は、フライアッシュ、セメントおよびいずれかの任意の軽量骨材と混合する前に混合水に添加された。
【０１０９】
本明細書において記載された組成物は、０．５６：１．０の膨張粘土骨材対セメント反応性粉末の重量比を使用して組み合わせられた。
【０１１０】
立方体を、湿ったタオルを含む密封ビニール袋の内部で室温で２４時間維持し、型から出し、次いで１４日の試験の間９０％の相対的湿度および９０°Ｆの空調室中に置いた。立方体の粉砕に必要とされる最大荷重は、ＡＳＴＭ  Ｃ１０９中の手順において規定された荷重率を満たすようにプログラムされたＳＡＴＥＣ  ＵＴＣ  １２０ＨＶＬ圧縮機を使用して測定した。
【０１１１】
実施例１中に含まれる組成物は、約０．２６／１の水／反応性粉末の重量比、および約０．５６／１の膨張粘土骨材／フライアッシュ（反応性粉末）の重量比を使用して組み合わせられた。
【０１１２】
アルカリクエン酸塩は室温でセメントと混合する前に水中で溶解した。セメントとの混合物への固体アルカリクエン酸塩の添加による他の実験は、同じ結果であった。Ｈｏｂａｒｔのミキサー中で混合した後に、混合物を標準的な２インチの立方体の型中に置いた。
【０１１３】
立方体の粉砕に必要とされる最大荷重は、手順ＡＳＴＭ  Ｃ１０９によって規定された荷重率を満たすようにプログラムされたＳＡＴＥＣ  ＵＴＣ  １２０ＨＶＬ圧縮機を使用して試験時に測定した。
【０１１４】
これらの実施例中で使用される原材料および成分は以下のとおりであった。
【０１１５】
ケイ酸ナトリウム
【０１１６】
αオレフィンスルホン酸塩石鹸（Ｗｉｔｃｏｎａｔｅ）
【０１１７】
クラスＣフライアッシュ（Ｃａｍｐｂｅｌｌ）
【０１１８】
膨張粘土骨材
【０１１９】
クエン酸ナトリウム（トリクエン酸ナトリウム一水化物）
【０１２０】
水対フライアッシュ反応性粉末の重量比は、反応性粉末が実質的に１００重量％のクラスＣフライアッシュであり、石膏がほとんどない場合、典型的には０．２２〜０．２８７：１．０、好ましくは０．２２〜０．２：１の重量比の範囲中である。クラスＣフライアッシュの一部がクラスＦフライアッシュと置き換えられる事例において、石膏は使用されるが、石膏の量は本発明の好ましい実践によれば最小限にされる。
【０１２１】
実施例１（混合物１〜１７）−ｉｎ  ｓｉｔｕ混合手順
【０１２２】
ケイ酸ナトリウムを最初に水に添加し溶解し、次いでクエン酸ナトリウムを溶液に添加し溶解する。次いで石鹸発泡剤をケイ酸ナトリウム／およびクエン酸ナトリウムの溶液へ添加する。次いで、ケイ酸ナトリウム、クエン酸ナトリウムおよび石鹸の生じた水溶液をクラスＣフライアッシュ反応性粉末に添加し、中位のスピードでＨｏｂａｒｔのミキサー中で混合する。約４０秒後に、混合機速度を増加し（＃３）、混合を合計最大４〜６分まで継続する。
【０１２３】
最初にすべてのケイ酸ナトリウムがおよび次いでクエン酸ナトリウムが溶解されるまで撹拌して、２．５〜８．０％のケイ酸ナトリウム、１５〜３５％のクエン酸ナトリウムを含む溶液を作製する。この溶液に３〜６％の発泡剤を添加する。この添加に際して、クエン酸ナトリウム溶液の粘度は有意に増加し、クエン酸ナトリウムと発泡剤との間の相乗的な相互作用を示す。使用される界面活性剤は、Ａｋｚｏ  Ｎｏｂｅｌからのαオレフィンスルホン酸塩（ＡＯＳ）で、石鹸ブランド名はＷｉｔｃｏｎａｔｅ  ＡＯＳであった。
【０１２４】
液体および混合を室温で維持し、結合剤を含む立方体の型を、試験の時間まで９０％の相対的湿度および９０°Ｆの温度で維持した空調室中に置いた。
【０１２５】
表１は、様々な用量のケイ酸ナトリウムおよび未精製の石鹸と共に２０／１００の重量比でクラスＣフライアッシュおよび２．０重量％のクエン酸ナトリウムを含む混合物の組成物を示す。これらの組成物中で、フライアッシュに対するクエン酸ナトリウムの重量％はフライアッシュの重量に対して２．０％で一定に保たれた。表１からのデータは、クエン酸ナトリウムのみを含むフライアッシュ結合剤と比較して、クエン酸ナトリウムを含みケイ酸ナトリウムを増加させることが、発泡フライアッシュ結合剤について同じ密度で立方体圧縮強度を増加させることを示す。
【０１２６】
表１中のデータは、クエン酸ナトリウムの効果は、ホウ酸を含む混合物の効果と比較して、ホウ砂の存在下において減じられることも示す。同じレベル（２１．８ｇ）のクエン酸ナトリウムを含む混合物６および７の比較であるが、クエン酸を使用する（７．２ｇ）混合物６の事例およびホウ酸の使用する（７．２ｇ）混合物７の事例において、クエン酸を含む混合物はわずかに良好な３時間の圧縮強度であるが類似した１４日の圧縮強度を有する。表１における、ＣＣＳは立方体圧縮強度についての略語である。
【０１２７】
【表４】
0005901652.tif 000005
【０１２８】
一定のレベルのクエン酸ナトリウムとの混合物についての混合温度上昇に対するケイ酸ナトリウム含有量の増加効果は、図１中のプロットされたグラフ中で示される。図１において理解することができるように、より高い用量のケイ酸ナトリウムとの混合は、同じ密度での圧縮強度においてより急激な上昇を有する。
【０１２９】
２．０重量％のクエン酸ナトリウムを含みケイ酸ナトリウムを含まない混合物＃１および＃２の事例において、圧縮強度は６７ｐｃｆの密度で８００ｐｓｉ未満まで上昇し、これと比較して、２．０重量％クエン酸ナトリウムを含む同じスラリーへの０．５〜１．０重量％のケイ酸ナトリウムの添加により、同じ密度で約１２００〜１４００ｐｓｉを超えた。この比較からケイ酸ナトリウムの存在が反応を促進することが示され、これはクエン酸ナトリウムをのみ含んでいる混合物について測定された比較的より高い早期圧縮強度と相関する。
実施例２−ｅｘ  ｓｉｔｕ発泡についての混合手順
【０１３０】
混合手順（ｅｘ  ｓｉｔｕ発泡）
【０１３１】
ＰＶＯＨ溶液（濃度２〜５％）は、ＰＶＯＨが完全に溶解されるまで暖めた水（５０〜８０℃）を使用して最初に調製する。溶液を室温に到達させ、次いで界面活性剤石鹸（８％の石鹸液）を添加し、発泡させ、その後フライアッシュ／クエン酸ナトリウム／水スラリーを使用して標準的混合手順によりブレンドする。この実施例について、ケイ酸ナトリウムは添加されず、主要な目標はｅｘ  ｓｉｔｕ発泡を使用する泡フライアッシュ結合剤に対するＰＶＯＨの影響を決定することである。使用される界面活性剤は、Ａｋｚｏ  Ｎｏｂｅｌからのαオレフィンスルホン酸塩（ＡＯＳ）で、石鹸ブランド名はＷｉｔｃｏｎａｔｅ  ＡＯＳであった。使用されるＰＶＯＨは、Ｓｃｋｓｕｉ  Ｓｐｅｃｉａｌｔｙ  Ｃｈｅｍｉｃａｌ  Ａｍｅｒｉｃａ  ＬＬＣ、Ｓｃｋｓｕｉ  Ｃｈｅｍｉｃａｌ  Ｃｏｍｐａｎｙ  ＬｔｄからのＣＥＬＶＯＬ  ２０５−Ｓだった。
【０１３２】
ＰＶＯＨありで石鹸液＋発泡剤を使用する実施例＃２についての配合は表２−１中に含まれ、ＰＶＯＨなしで４％の石鹸液＋発泡剤を使用する実施例＃２についての配合は表２−１中に含まれる。液体の合計量は、混合水、石鹸液中で使用する水、およびフライアッシュおよび水混合物へ添加する泡の作製に使用した発泡剤の量を含んでいた。表２−１および表２−２中に含まれたデーターポイントを図２中でプロットする。立方体試料は実施例１中のものに類似して養生させた。
【０１３３】
泡安定性の改良が指摘され、この発泡手順を使用する比較的より小さな泡沫が存在する。実験室において、ＰＶＯＨの添加前にｅｘ  ｓｉｔｕ泡を含む混合物については、発泡結合剤は不安定化効果（崩壊等）を示し、結合剤が型の中にキャストされるとすぐに泡沫が合体することが注目された。これらの不安定化効果は発泡結合剤が空気に接する上部表面の近くで最も顕著であった。対照的に、ｅｘ  ｓｉｔｕ泡へ添加されたＰＶＯＨを含む混合物は、フライアッシュ／クエン酸ナトリウム結合剤の中へブレンドされた場合、崩壊せずに、その代りに肉眼による観察が困難な微細なセルの泡のネットワークを示した。改善された泡安定性は、３８〜７０ｐｃｆの範囲中のスラリー密度を備えた安定した発泡フライアッシュ結合剤を可能にした。ＰＶＯＨの添加は、濃度範囲の下端（３８〜４０ｐｃｆ）での圧縮強度に対する著しい効果を示さなかったが、圧縮強度の改良は４０ｐｃｆより上の密度を備えた混合物および特に５０〜７０ｐｃｆの範囲中の混合物について顕著だった。図２中のグラフ中でプロットされた表２−１および２−２中に含まれる結果は、ＰＶＯＨの添加を使用して、（ｅｘ  ｓｉｔｕ）泡を介して添加された気泡の変形の防止によってフライアッシュ結合剤の脆性挙動を改善できることを示す。
【０１３４】
【表５】
0005901652.tif 000006
【０１３５】
【表６】
0005901652.tif 000007
【０１３６】
図２中のグラフは、表２−１中に含まれるデーターポイントについてＰＶＯＨありで予備形成された泡を持つ発泡フライアッシュ結合剤、および表２−２中のデーターポイントについてＰＶＯＨなしで予備形成された泡を持つ混合物の圧縮強度ｖｓ密度である。比較的より小さなサイズの泡により、比較的より高いパーセンテージの空気がフライアッシュ結合剤中に混合されることが可能になるので、この方法は有利である。
【０１３７】
実施例３−クラスＦフライアッシュを使用して作製された混合物
【０１３８】
従来の実験はクエン酸ナトリウムまたはクエン酸カリウムと組み合わせて主要なセメント系結合剤としてクラスＣフライアッシュの使用に集中していたが、これはクラスＦフライアッシュによる予備的な結果から、クラスＦフライアッシュ結合剤は、クラスＣフライアッシュによる類似した配合と比較して、比較的より低い圧縮強度であることが示されたためである。使用される石炭の地域の供給源に依存して、いずれかタイプのフライアッシュを使用することが商業上所望される。周知のことであるが、化学分析から、クラスＣとクラスＦフライアッシュとの間の化学成分中の主要な差異は、クラスＣでの石灰含有量がクラスＦフライアッシュと比較してより高いということであることが示されていた（２０％ｖｓ１０％）。
【０１３９】
この実施例については、混合物は以下の成分を含んでいた。
【０１４０】
成分Ａ＝クラスＦフライアッシュ
【０１４１】
成分Ｂ＝タイプＩＩＩ  ＰＣ
【０１４２】
成分Ｃ＝水
【０１４３】
プロセス可変的なＸ＝クエン酸ナトリウム
【０１４４】
実施例３において使用される混合物成分の各々の量に加えて、正規化された割合についての下限および上限は、表３−１中に含まれる。研究制約が課された混合物の合計と組み合わせて、各々の成分についての下限および上限に注目されたい。例えば、実験の実際条件によって規定されるような最小水分含有量がある。加えて、混合物についての主要な成分がクラスＦフライアッシュであることが指摘され、これはこれらの混合物による従来の経験に基づいて選択された。同様に、低レベルのクエン酸ナトリウムを従来の研究に基づいて選択したが、従来の研究では高いレベルを選択して比較的高いレベルで情報が集められていた。
【０１４５】
【表７】
0005901652.tif 000008
【０１４６】
表３−２は実験的混合物デザインを示す。３８の混合物を別記の標準的混合技法を使用して調製した。混合物成分を膨張粘土骨材およびパーライトと組み合わせ、一定のレベルで保持した。クエン酸ナトリウムを、フライアッシュ、セメントおよび軽量骨材との混合の前に混合水へ添加した。
【０１４７】
加えて、表３−２は、Ｗ／Ｃ（水／フライアッシュ＋セメント）比率として表現される混合物成分を含む。フライアッシュ含有量はＦＡ／（ＦＡ＋ＰＣ）パーセンテージとして表現される。Ｗ＝混合水、Ｃ＝ＦＡ＋ＰＣ＝全セメント（または反応性粉末）、ＦＡ＝クラスＦフライアッシュ含有量、およびＰＣ＝ポルトランドセメントタイプＩＩＩ含有量である。表３−２中で、パーセンテージとして示されなかったならば、量はグラムである。表３−２および３−３中で、ＰＣはポルトランドセメントを意味し、ＦＡはフライアッシュを意味する。
【０１４８】
【表８】
0005901652.tif 000009
【０１４９】
【表９】
0005901652.tif 000010
【０１５０】
表３−３は、２４時間および１４日の養生後に測定された実施例２において使用される混合物についての立方体圧縮強度データを含む。
【０１５１】
２４時間のＣＣＳデータからの観察は以下のとおりである。
【０１５２】
２４時間の強度は水分含有量を増加させることによって有意に減少し、特に比較的より低レベルのクエン酸ナトリウムとのそれらの混合物について有意に減少した。
【０１５３】
強度の減少はクエン酸ナトリウムを増加させることによって補うことができる。
【０１５４】
ポルトランドセメントの量を増加させること（クラスＦフライアッシュの量を減少させることによる）は、有意に２４時間の圧縮強度を増加させる。これは、クラスＣフライアッシュの使用により観察された結果に反していた。
【０１５５】
２４時間のＣＣＳデータからの観察は以下のとおりである。
【０１５６】
２４時間の強度は水分含有量を増加させることによって有意に減少し、特に比較的より低レベルのクエン酸ナトリウムとのそれらの混合物について有意に減少した。
【０１５７】
強度の減少はクエン酸ナトリウムを増加させることによって補うことができる。ポルトランドセメントを増加させること（クラスＦフライアッシュの量を減少させることによる）は、有意に２４時間の圧縮強度を増加させる。これは、我々が実行した従来の試験において報告されたクラスＣフライアッシュによる結果について観察された逆の挙動である。
【０１５８】
以下の観察は、実施例３において使用される混合物についての圧縮強度の分析から生じた。
【０１５９】
全体として、固形物に対する水の比率が増加されるので強度は減少する。
【０１６０】
２４時間のＣＣＳおよび１４日のＣＣＳは正に相関する。
【０１６１】
１４日のＣＣＳおよびクラスＦフライアッシュ含有量は逆相関するが、ポルトランドセメント含有量に正相関する。
【０１６２】
実施例３の結果は、タイプＩＩＩ  ＰＣを含むクラスＦフライアッシュのクエン酸ナトリウムとのブレンドを使用して所望される強度を達成できることを示す。
【０１６３】
これらの結果は、石灰を欠くクラスＦフライアッシュが使用される場合、必要とされる強度を達成するために石灰およびアルミナ含有量を補足するには、ポルトランドセメントの少量の添加が必要であることをさらに示す。
【０１６４】
実施例３の結果に基づくクラスＦフライアッシュおよびタイプＩＩＩポルトランドセメント配合の混合物についての好ましい配合パラメータは、以下のとおりである。
【０１６５】
７０〜９０％のクラスＦフライアッシュ
【０１６６】
１０〜３０％のポルトランドセメントタイプＩＩＩ
【０１６７】
２〜４％のクエン酸ナトリウム
【０１６８】
水／（フライアッシュ＋ポルトランドセメント）＜０．３７および好ましくは＜０．３３
【０１６９】
実施例４
この実施例は、クエン酸ナトリウムおよびクラスＣフライアッシュを含む発泡結合剤の圧縮強度性能を改善するためにケイ酸ナトリウムを含む溶液を使用する効果をさらに示す。
【０１７０】
表４−１および４−２は、水へ添加されたクエン酸ナトリウムおよび泡／石鹸を使用する発泡フライアッシュ混合物についての組成物および圧縮強度の値を示し、表３−３および３−４は、ケイ酸ナトリウムおよびクエン酸ナトリウムおよび発泡剤がフライアッシュ反応性粉末と混合される前に水へ添加される発泡フライアッシュ混合物の組成物および圧縮強度を示す。
【０１７１】
表４−１中の混合物＃２および＃４は、それぞれ６５．４および５９．８ｐｃｆの密度であり、それぞれ６６１および４７９の１４日の圧縮強度を有していた。表３−２において、混合物＃２の圧縮強度は６２．９ｐｃｆの密度で５１４ｐｓｉの圧縮強度であり、混合物の密度を減少させる類似の有害な効果が指摘された。
【０１７２】
【表１０】
0005901652.tif 000011
【０１７３】
【表１１】
0005901652.tif 000012
【０１７４】
【表１２】
0005901652.tif 000013
【０１７５】
試験混合物はすべて１０００ｇのクラスＣフライアッシュ含有量および４０グラムのクエン酸ナトリウム含有量を有し、クラスＣフライアッシュの重量に基づいて４．０％のクエン酸ナトリウム重量％である。
【０１７６】
【表１３】
0005901652.tif 000014
【０１７７】
以下の試験混合物はすべて１０００ｇのクラスＣフライアッシュ含有量および４０ｇのクエン酸ナトリウム含有量を有し、クラスＣフライアッシュの重量に基づいて４．０％のクエン酸ナトリウム重量％である。
【０１７８】
表４−３および４−４中に示されるように、ケイ酸ナトリウムおよびクエン酸ナトリウムの両方を含む混合物は、表３−１および３−２中のケイ酸ナトリウムなしの混合物の圧縮強度の２倍以上である圧縮強度を有していた。例えば、５１．４ｐｃｆの密度である表４−３中の混合物＃１は４７１ｐｓｉの圧縮強度を有しており、それはケイ酸ナトリウムが添加されない場合に５９．８の密度である表４−１中の混合物＃４についての４７９ｐｓｉの圧縮強度に同等であった。さらに、表４−４中の５９．５〜６５．５ｐｃｆの範囲中の密度で作製された混合物は、８９１〜１３２７ｐｓｉの圧縮強度を有し、６５．４ｐｃｆの密度で６６０ｐｓｉの圧縮強度を有する表４−１中のケイ酸ナトリウムなしの混合物と比較して有利であった。
【０１７９】
表４−３および４−４中の結果の精査において、フライアッシュの１．５重量％を超えてケイ酸ナトリウムの重量％を増加させることは、圧縮強度を有意に改善せず、したがって好ましくない。１．５重量％を超えるケイ酸ナトリウムの用量は、発泡剤の効率を減少させる傾向も示した。ケイ酸ナトリウムの推奨される用量は、約０．２５〜１．５重量％の間、好ましい範囲は約０．５〜１．０重量％である。０．２５重量％ケイ酸ナトリウム未満の用量は圧縮強度の著しい改良を提供しない。
【０１８０】
ケイ酸ナトリウムは、フライアッシュおよびクエン酸ナトリウムの発泡に必要とされる混合の初期の３〜６分の間に生じる、初期の発熱性反応および粘稠なフライアッシュおよびクエン酸ナトリウム結合剤のブローイングの制御を支援するようであることも見出された。
【０１８１】
本発明の実施のための好ましい実施形態を記載してきたが、修飾および追加が、趣旨および範囲から逸脱せずに本発明へ行なえることは、本開示の対象とされる当業者によって理解されるだろう。
【図１】
0005901652.tif 000015
【図２】
0005901652.tif 000016